(57)【要約】本発明は、工業的接着剤、特にフォーム業界で使用されるコンタクト型接着剤、とりわけポリクロロプレンを含有する二液形もしくは多液形接着剤に関する。本発明の目的は、凝固剤、前記凝固剤を含有する溶液、二液形もしくは多液形接着剤の生産におけるそれら凝固剤および溶液の使用、ならびに、このようにして得られる接着剤である。本発明はまた、前記接着剤を使用する接着方法、このようにして得られた接着製品、ならびに、前記方法を実施するために特に構成された装置にも関する。凝固剤は、少なくとも１つの官能性酸性基を含有する、少なくとも１つのポリマーと、少なくとも１つの塩基性官能基を含有する少なくとも１つのポリマーとを本質的に含むことを特徴とする。【特許請求の範囲】
【請求項１】
少なくとも１つの酸性官能基を有する少なくとも１つのポリマーと、少なくとも１つの塩基性官能基を有する少なくとも１つのポリマーとを実質的に含むことを特徴とする、少なくとも１つの第１の凝固性成分と１つの第２の接着性成分とを有する二液形もしくは多液形接着剤向けの凝固剤。
【請求項２】
少なくとも１つの酸性官能基と、少なくとも１つの塩基性官能基との両方を有する、少なくとも１つのポリマーを含むことを特徴とする請求項１に記載の薬剤。
【請求項３】
少なくとも１つの酸性官能基が、カルボキシル基であることを特徴とする請求項１または２に記載の薬剤。
【請求項４】
少なくとも１つの塩基性官能基が、少なくとも１つの窒素原子を含むことを特徴とする請求項１から３のいずれかに記載の薬剤。
【請求項５】
少なくとも１つの塩基性官能基が、アミノ基であることを特徴とする請求項４に記載の薬剤。
【請求項６】
少なくとも１つの塩基性官能基が、２−ビニルピリジン、４−ビニルピリジン、（メタ）アクリル酸ベータ−アミノエチル、（メタ）アクリル酸ｔ−ブチルアミノエチル、（メタ）アクリル酸メチルアミノエチル、およびまた、（メタ）アクリル酸ジメチルアミノエチル、Ｎ−モノメチルアミノエチル（メタ）アクリルアミド、ジメチルアミノプロピル（メタ）アクリルアミド、ならびにこれらの混合物によって形成されるグループから選択されることを特徴とする請求項４または５に記載の薬剤。
【請求項７】
１種または複数のポリマー中に存在する酸性官能基の数と塩基性官能基の数との間の比率Ｒが、１：８０と１：１の間であることを特徴とする請求項１から６のいずれかに記載の薬剤。
【請求項８】
比率Ｒが１：２０と１：７の間であることを特徴とする請求項７に記載の薬剤。
【請求項９】
少なくとも１つの酸性官能基を備えた少なくとも１つの（メタ）アクリルモノマーを有する、少なくとも１つのポリマーを含有することを特徴とする請求項１から８のいずれかに記載の薬剤。
【請求項１０】
少なくとも１つのモノマーが、フマル酸、マレイン酸、イタコン酸、無水マレイン酸、フマル酸モノメチル、およびフマル酸モノブチルにより形成されるグループから選択される、少なくとも１つのポリマーを含有することを特徴とする請求項１から９のいずれかに記載の薬剤。
【請求項１１】
少なくとも１つのモノマーが、アクリレート、メタクリレート、アクリルアミド、またはメタクリルアミドであり、プロトン付加を受けることが可能なアミンを含む、少なくとも１つのポリマーを含有することを特徴とする請求項１から１０のいずれかに記載の薬剤。
【請求項１２】
酸性および／または塩基性の１個もしくは複数の基を有する１種または複数のポリマーの平均分子質量が、１，０００，０００グラム未満、好ましくは５００，０００グラム未満、より好ましくは５００と５００，０００グラムの間であることを特徴とする請求項１から１１のいずれかに記載の薬剤。
【請求項１３】
請求項１から１２のいずれかに記載の凝固剤を含有する溶液。
【請求項１４】
１種または複数のポリマーの溶剤が、実質的に水であることを特徴とする請求項１３に記載の溶液。
【請求項１５】
塩基性官能基の含量が０．１モル／リットルを超えることを特徴とする請求項１３または４に記載の溶液。
【請求項１６】
１つまたは複数の酸性および／または塩基性の基を有するポリマー（１種または複数）の含量が、０．１重量％と４５重量％の間であることを特徴とする請求項１３から１５のいずれかに記載の溶液。
【請求項１７】
１つまたは複数の酸性および／または塩基性の基を有するポリマー（１種または複数）の含量が、０．２重量％と１５重量％の間であることを特徴とする請求項１６に記載の溶液。
【請求項１８】
ｐＨが７未満、好ましくは５未満であることを特徴とする請求項１３から１７のいずれか一項に記載の溶液。
【請求項１９】
少なくとも１つの弱酸、好ましくは有機弱酸をも含むことを特徴とする請求項１８に記載の溶液。
【請求項２０】
弱酸が、ギ酸、酢酸、プロパン酸、ブタン酸、乳酸、酒石酸、アスコルビン酸、リン酸、およびグリコール酸により形成されるグループから選択されることを特徴とする請求項１９に記載の溶液。
【請求項２１】
少なくとも１種の酸性金属塩をも含むことを特徴とする請求項１８から２０のいずれかに記載の溶液。
【請求項２２】
１種または複数の酸性金属塩が、硫酸亜鉛または硫酸アルミニウムから選択されることを特徴とする請求項２１に記載の溶液。
【請求項２３】
吹付けにより塗布することができるように、０．９ｍＰａ．ｓと１０，０００ｍＰａ．ｓとの間、好ましくは５００ｍＰａ．ｓ未満の粘度を有することを特徴とする請求項１３から２２のいずれかに記載の溶液。
【請求項２４】
二液形もしくは多液形接着剤を得るための、請求項１から１２のいずれかに記載の凝固剤の、または請求項１３から２３のいずれかに記載の溶液の使用。
【請求項２５】
請求項１から１２のいずれかに記載の少なくとも１つの凝固剤、または請求項１３から２３のいずれかに記載のこの型の凝固剤を含有する少なくとも１つの溶液を含む、二液形もしくは多液形接着剤。
【請求項２６】
請求項１から１２のいずれかに記載の凝固剤、または請求項１３から２３のいずれかに記載のこの型の凝固剤を含有する溶液が第１の凝固性成分を形成し、第２の成分が接着性成分である二液形接着剤であることを特徴とする請求項２５に記載の接着剤。
【請求項２７】
第２の接着性成分が、ｐＨの低下により凝固することが可能なポリクロロプレン、またはポリ（２−クロロ−１，３−ブタジエン）を含有することを特徴とする請求項２６に記載の接着剤。
【請求項２８】
一緒に結合させようとする構成要素の２つの部分または面の少なくとも一方上に配置される、完全に均質な接着剤フィルムを得るために、請求項２６に記載の二液形接着剤の凝固性成分と接着性成分とを同時吹付けすることによって組み合わせ、次いで接着剤で被覆された前記両部分または面を接触させることにあることを特徴とする接着方法。
【請求項２９】
請求項２８に記載の方法によって得ることができる結合された製品。
【請求項３０】
第１および第２の同軸のまたは実質的に同軸のノズルを有し、第１のノズルが第１の凝固性成分を入れた容器に接続され、また第２のノズルが第２の接着性成分を入れた容器に接続されている、銃の形態に作製していることを特徴とする請求項２８に記載の方法を実行する装置。
【発明の詳細な説明】
【技術分野】
【０００１】
本発明は、工業的接着剤の分野に、より詳細には、（合成およびラバー）フォーム業界に展開される、いわゆる「コンタクト」型接着剤の分野、特に、マットレス、シート、ソファ、断熱複合体、技術的発泡体などの製造に使用される接着剤の分野に関する。
【０００２】
より一層具体的には、本発明は、二液形もしくは多液形接着剤、詳細にはポリクロロプレンを含有する二液形接着剤に関する。
【０００３】
本発明の主題は、凝固剤、この型の凝固剤を含有する溶液、および二液形もしくは多液形接着剤の生産向けの凝固剤の使用、ならびに得られる接着剤である。
【０００４】
本発明の主題はまた、この型の接着剤を使用する接着方法、得られる結合された製品、および、前記方法を実施するのに特に適している装置でもある。
【背景技術】
【０００５】
接着剤の使用、より一般的には、接着性薬剤の使用は、フォーム（発泡体）業界において通例のことである。
【０００６】
工業用フォームは、充てんすべき体積の多少とも複雑な幾何学的形状を得るために、通例接着されている。それらのフォームはまた、たとえば、椅子、シート、ソファなどの生産において、布地、または他のクッション用表面材で被覆される前に、木材またはプラスチック材料などの異なった材料で作製した支持体上に固定することもできる。
【０００７】
したがって、これらの種々の、別個の構成要素を、最適な方法で一緒に結合し、使用時の通常的な機械的応力に耐える系を作り出さなければならない。
【０００８】
上述の目的向けに現在使用されている接着剤は、一般に一液型、または二液形接着剤である。詳細には、ポリクロロプレン系接着剤配合物が、主として天然のラテックス系接着剤を置き換えるものとして、この分野では長い間知られている。
【０００９】
したがって、ポリクロロプレン系接着剤が従来、「コンタクト」型接着剤として、溶剤系主剤と共に使用されて、詳細にはフォームおよび家具（マットレス、シート、ソファなど）の分野において、木材、金属、布、不織布、紙、ポリスチレン、ポリ塩化ビニル（ＰＶＣ）およびポリエチレンなどのプラスチックなど、広い範囲の材料を結合している。
【００１０】
溶剤系接着剤という特定の場合、揮発性溶剤、最も一般的には塩素系溶剤または低い引火点を有する溶剤中に、ポリクロロプレンが溶解され、または分散される。これらの揮発性溶剤が存在するので、集成されるまでのコンタクト型接着剤の乾燥時間は、比較的短い。
【００１１】
しかし、最近の何年かにわたって、安全、健康、または環境の理由で、水系の、無溶剤製品を求める要求が、ますます多く現われている。
【００１２】
有機溶剤系接着剤は、作業者およびユーザの健康および安全に脅威を及ぼす可能性がある。すなわち、使用されている、ある溶剤の刺激性のある、または有害な特性、可燃性、換気の悪い構内に蓄積される危険性、生産またはリサイクル中における環境上のリスクなどである。
【００１３】
その上、これらの溶剤が蒸発すると、前記フォーム中に広がり、フォームの軟化、および脆弱化をもたらす点も、注目されている。
【００１４】
水中に分散されたポリクロロプレン（ポリクロロプレン「ラテックス」）の場合、ポリクロロプレンを塗布すると、水がはるかにゆっくり蒸発して、接着剤フィルムは直ぐには形成されない。しかし、多くの用途において、支持体に接着剤を塗った後に、急速に集成化を開始し、接着剤が直ちに重要な機械的性状を発揮する必要がある。
【００１５】
このほとんど瞬間的な接着を得るための解決策の１つは、支持体上に瞬間的な凝固をもたらし、それにより所望の接着性状が得られるように、塗布している間に、ポリクロロプレン「ラテックス」を、不安定化させることである。
【００１６】
この目的に、最も一般に使用されている方法の１つは、凝固剤、または凝固剤を含有する溶液を添加することにより、アニオン的な方法で、安定化されているポリクロロプレン「ラテックス」を、不安定化させる点にある。この溶液は、酢酸、クエン酸もしくは乳酸型の有機酸、または、硫酸亜鉛もしくは硫酸アルミニウムを、最も一般的に含有する。
【００１７】
しかし、これらのポリクロロプレン「ラテックス」を使用することは、それ自体いくつかの欠点、および不都合な限界を有しており、具体的には、シートまたはパッドが、合成または天然フォームで裏打ちされている家具商品の生産において有している。
【００１８】
主な欠点の１つは、クロロプレン連鎖の劣化に起因する、塩酸（ＨＣｌ）、または他の侵食性の塩素化された物質の放出である。
【００１９】
ポリクロロプレン（２−クロロ−１，３−ブタジエン）を主成分とする二液形接着剤は、時の経過によりかつ／またはある気候条件の影響（紫外線、高温、湿った空気などへの曝露）のもとで、前記接着剤が分解する結果として、結合された接合部または表面の領域で、相当量の塩酸および／または腐食性塩素化物質を次第に放出する傾向がある。
【００２０】
放出された物質は、このものはある型のフォームを侵食することもできるが、次いで、この型のフォームを充てんした対象物を被覆する布地または材料の領域に、拡散により広がる。ある場合には、詳細にはセルロース系物質の場合には、前記布地または前記材料の非常に明瞭な変色が生じ、この変色が顕著であり、特定の領域に出現するので、全体的な外観にはますます不利益となる。これらの侵食性物質との接触は、明らかに、主として侵食された布地または材料の性状および品質に、影響を及ぼす。腐食性塩素化物質の放出によって、鉄などの金属への侵食をもたらす恐れもある。
【００２１】
ある特に重大な場合、製品の外側表面に蓄積される、残渣量の侵食性物質を通って、前記製品に長い間接触したユーザの衣類または皮膚に損傷が伝播して、前述した損傷を生じる原因となり、また皮膚のアレルギ、および炎症を起こす可能性がある。
【００２２】
環境的理由で、有機溶剤を水性溶剤で置き換えると、新たな水系接着剤中に、相対的に多量のポリクロロプレンが存在するため、この最後の問題が悪化した。
【００２３】
その上、ポリクロロプレンの老化による自然劣化は、高温だけでなく酸素、および／または可視光、およびとりわけ紫外光の存在によっても、その速度を非常に増すことが証明されている。したがって、この型の接着剤で結合されたプラスチックフィルム、布地などの透明または半透明材料は、特に敏感である。
【００２４】
大部分の場合に、接着剤フィルムの劣化は外観的には褐変をもたらし、また接着の機械的性質の著しい低下をもたらす。
【００２５】
この損傷をなくすことを目指した１つの解決策は、ポリクロロプレン分子鎖の劣化を避けるように、関連配合物に酸化防止剤および紫外線劣化防止剤を添加することにある。しかし非常にしばしば、この方法では不十分であり、ラテックス製造業者は、ＨＣｌの放出を防止することを目的とした化合物の添加をも支持せざるを得ない。これらの防止する化合物は通常、酸化亜鉛または酸化マグネシウムなどの金属酸化物粉末である。この方法の主な不利点は、これらの粉末が水中で凝塊形成しやすい点であり、それにより一方では吹付けノズルが詰まり、他方では接着剤フィルム内に酸化物が不均一に分布して、ある領域が保護されないままとなる恐れがある。さらなる主な不利点は、これらの化合物が、それらの密度のため、それらを含有する水溶液の貯蔵中に沈殿物を析出させやすい点である。
【発明の開示】
【発明が解決しようとする課題】
【００２６】
本発明に提起された課題は、前述の欠点の、すべてでなくとも、あるものを克服する点にあり、また過去において一般に使用されている他の接着剤と同様に、工業的フォーム向け接着剤を効果的に作製することを可能とし、同時に水性溶剤を一般的に使用することを可能にし、また前記接着剤の自然的な、かつ／または誘発された分解に関連した、有害物質の生成を可能な限り低減し、またはなくす手段を提供する点にある。
【課題を解決するための手段】
【００２７】
この目的のため、本発明の主な主題は、少なくとも１つの第１の凝固性成分と、１つの第２の接着性成分とを有する二液形もしくは多液形接着剤向けの凝固剤であって、その凝固剤が、少なくとも１つの酸性官能基を有する少なくとも１つのポリマーと、少なくとも１つの塩基性官能基を有する少なくとも１つのポリマーとを、実質的に含むことを特徴とする凝固剤である。
【００２８】
この型の凝固剤を導入することにより、接着性成分の分解により生成する有害物質の、すべてでなくとも大部分を接着剤フィルム中に吸収し、かつ保持して、フィルム内でそれらの有害物質を中和し、または捕集したまま保つことが可能になる。
【００２９】
本発明のさらなる主題は、凝固剤を含有する溶液であり、二液形もしくは多液形接着剤を得るために、この型の凝固剤を、またはこの型の溶液を使用することであり、また少なくとも１つのこの型の凝固剤を含む、または少なくとも１つのこの型の凝固剤を含有する溶液を含む、接着剤である。
【００３０】
本発明のさらなる主題は、その方法が、一緒に結合させようとする構成要素の２つの部分または面の、少なくとも１つの部分または面上に配置される、完全に均質な接着剤フィルムを得るために、本発明による二液形接着剤の凝固性成分と接着性成分とを同時吹付けし、次いで前記接着剤で被覆された両部分または面を接触させることによって結合させる点にあり、前記方法によって結合された製品を得ることが可能であることを特徴とする接着方法であり、また本発明による前記方法を実施する装置である。
【００３１】
この装置は、第１および第２の同軸の、または実質的に同軸のノズルを有し、第１のノズルが第１の凝固性成分を入れた容器に接続され、また第２のノズルが第２の接着性成分を入れた容器に接続されている、銃の形態で作製されていることを特徴とする。
【００３２】
非限定的な例として示している、好ましい実施形態に関連する下記の記述によって、本発明がより良く理解されるであろう。
【発明を実施するための最良の形態】
【００３３】
したがって、本発明の主題は、少なくとも１つの第１の凝固性成分と、１つの第２の接着性成分とを有する二液形または多液形接着剤向けの凝固剤であって、その凝固剤が、少なくとも１つの酸性官能基を有する少なくとも１つのポリマーと、少なくとも１つの塩基性官能基を有する少なくとも１つのポリマーとを、実質的に含むことを特徴とする凝固剤である。
【００３４】
用語「ポリマー」は、「モノマー」と呼ばれるはるかに小さい分子を結合して、分子鎖を形成することにより、形成される巨大分子を指す。分子鎖が、少数のモノマーを含むだけである場合、ポリマーの代わりに用語「オリゴマー」を時には使用する。しかし、それよりも少ないとオリゴマーを構成し、多いとポリマーを構成するという、絶対的な規則もなく、決まったモノマー単位数もない。この理由で、本明細書において以後、本記述では、２モノマー単位を超える分子鎖を含むどんな分子鎖を記述するのにも用語、ポリマーを使用するであろう。本発明において使用する用語、ポリマーは、同一のモノマーが繰り返されることにより形成されるホモポリマー、および、異なるモノマーが順次に並ぶことにより形成されるコポリマーの両方を含む。
【００３５】
通常、前記ポリマーは、ポリマー自体の間の（橋かけされた）架橋、グラフトされた基などを有することもできる。
【００３６】
発明者は、一方で、プロトン付加を受けることが可能な塩基性基と、他方で、酸性基を含むポリマーを、凝固剤に添加すると、有害物質、たとえば、ガス状ＨＣｌなどの塩素化された物質、の放出されたものを捕集することが可能であり、したがって、接着剤に直接接触する材料ばかりでなく、前記物質と接触する恐れのある周囲の材料をも、より広く保護することが可能であることを、驚くべきことに、かつ予期せずに見出している。
【００３７】
独特の実施形態によって、本発明による凝固剤は、少なくとも１つの酸性官能基と、少なくとも１つの塩基性官能基との両方を有する、少なくとも１つのポリマーを含むことを特徴とする。
【００３８】
酸性官能基を有するポリマーと塩基性官能基を有するポリマーとの混合物が存在する場合と同様に、単一ポリマー（両性ポリマー）中に酸性官能基および塩基性官能基が存在する場合、あるいは、少なくとも２つの前述のポリマーの混合物である場合でさえも、独特の酸捕集性状を等しく、明瞭に観察できることが、驚くべきことに見出されている。
【００３９】
本発明のさらなる特性により、凝固剤は、少なくとも１つの酸性官能基が、カルボキシル基であることを特徴とする。
【００４０】
さらなる特性により、凝固剤は、少なくとも１つの塩基性官能基が、少なくとも１つの窒素原子を含む。
【００４１】
少なくとも１つの塩基性官能基は、アミノ基であることが好ましい。本発明による凝固剤はまた、少なくとも１つの塩基性官能基が、２−ビニルピリジン、４−ビニルピリジン、（メタ）アクリル酸ベータ−アミノエチル、（メタ）アクリル酸ｔ−ブチルアミノエチル、（メタ）アクリル酸メチルアミノエチル、かつまた（メタ）アクリル酸ジメチルアミノエチル、Ｎ−モノメチルアミノエチル（メタ）アクリルアミド、ジメチルアミノプロピル（メタ）アクリルアミド、ならびにこれらの混合物によって形成されるグループから選択されることをも特徴とする。
【００４２】
酸性官能基がカルボン酸性官能基であり、かつ塩基性官能基がアミノ基である場合、ポリマーまたはポリマーの混合物は、特に保護の点に関して特に有利であることが見出されている。
【００４３】
これらの官能基を含むポリマーは、異なった族のポリマーとすることができるが、当技術分野の技術者がこの重合方法においてかなりの専門知識を有するという事実、数多くの対応するモノマーが入手可能であること、及び手ごろな費用であることから、アクリルまたはメタクリル官能性モノマーのラジカル重合により合成されるものが好ましい。この型の化合物は、たとえば、Ｃｏｌｌａｎｏ  ＡＧ  ＣＨ−６２０３  Ｓｅｍｐａｃｈ−Ｓｔａｔｉｏｎの商標ＥＮＯＲＥＸのもとに入手可能である。
【００４４】
本発明によるポリマーの合成のための、ポリマーまたはモノマーについて、より総合的な記述を、下記に示している。
【００４５】
金属酸化物の代わりにこれらのポリマーを使用するさらなる利点は、これらのポリマー固有の性状によって、接着における接着性状および機械的性状を改質することが可能である点である。接着性成分、たとえばポリクロロプレン含有成分への（凝固剤による）種々のポリマーの付加により、たとえば初期接着性、タック性、弾性、フィルムの凝集性、支持体へのフィルムの接着性、機械的引張り強さ、温度抵抗性などの、接着剤フィルムの最終特性を改質できることは、当分野の技術者には明らかである。
【００４６】
凝固剤の組成物中に入る官能基化された１種または複数の（コ）ポリマーは、エチレン性不飽和モノマーのラジカル重合の知られている方法によって得ることができる。この主題について、詳細には、Ｇ．Ｏｄｉａｎによる著書「Ｐｏｌｙｍｅｒｉｓａｔｉｏｎ：  ｐｒｉｎｃｉｐｌｅｓ  ａｎｄ  ａｐｐｌｉｃａｔｉｏｎｓ」（Ｅ．Ｆｒａｎｔａによりフランス語訳されている）を参照されたい。
【００４７】
この型のポリマーを得るために、有利な方法は：
−塗布媒質内においてプロトン付加を受けることが可能な基を有する、少なくとも１つのエチレン性不飽和モノマー（ａ）と、
−酸性官能基を有し、塗布媒質内において負に電離することが可能な基を有する、少なくとも１つのエチレン性不飽和モノマー（ｂ）と、場合によっては、少なくとも１つの前述のモノマーと共重合できる、少なくとも１つの中性モノマー（ｃ）と
を重合させることにある。
【００４８】
両性のポリマーを得るには、重合は、少なくとも１つのモノマー（ａ）と、少なくとも１つのモノマー（ｂ）と、少なくとも１つのモノマー（ｃ）との共重合か、または少なくとも１つのモノマー（ａ）と、少なくとも１つのモノマー（ｂ）との共重合のいずれかに関するものとなるであろう。
【００４９】
アニオン特性を有するポリマーを得るには、重合は、少なくとも１つのモノマー（ｂ）と、少なくとも１つのモノマー（ｃ）との共重合か、または少なくとも１つのモノマー（ｂ）の重合のいずれかに関するものとなるであろう。
【００５０】
カチオン特性を有するポリマーを得るには、重合は、少なくとも１つのモノマー（ａ）と、少なくとも１つのモノマー（ｃ）との共重合か、または少なくとも１つのモノマー（ａ）の重合のいずれかに関するものとなるであろう。
【００５１】
ラジカル重合は、酸素のない不活性な環境において実行するのが好ましい。重合は、塊状で、または溶剤媒質内で実行できる。メタノール、エタノール、水、またはそれらの混合物などの不活性な溶剤を使用するのが好ましい。重合は水中で実行するのが好ましい。
【００５２】
フリーラジカルの発生源である重合開始剤を添加することにより、重合を開始する。本法に使用するこの型の化合物の例には、有機ペルエステル（ｔ−ブチルペルオキシピバレート、ｔ−アミルペルオキシピバレートなど）、アゾ型化合物（アゾビスイソブチロニトリル、アゾビス２，４−ジメチルバレロニトリル、アゾビスシクロヘキサンカルボニトリル、アゾビスアミジノプロパンヒドロクロリドなど）、無機および有機過酸化物（たとえば、過酸化水素、過酸化ベンジル、ｔ−ブチルヒドロペルオキシド、クミルヒドロペルオキシドなど）、いわゆる「レドックス」開始剤系、たとえば、酸化剤（（アンモニウムまたはアルカリ金属の）過硫酸塩、過塩素酸塩、臭素酸塩、過酸化物、ヒドロペルオキシドなど）、還元剤（たとえば、亜硫酸塩または重亜硫酸塩（アルデヒドまたはケトンなどの有機製品と反応する製品を含む）など）、シュウ酸、アスコルビン酸、グルコースを含むもの、ならびに２つ以上のこれらの化合物の混合物が含まれる。レドックス開始剤は、複数の酸化準位を有する金属（たとえば、Ｆｅ、Ｃｕ、Ｔｉ、Ｃｒ、Ｎｉ、Ｃｏ、Ｚｎなど）イオンにより、有利に触媒作用を受けることができる。
【００５３】
好ましい開始剤は、水に一部、または完全に可溶な開始剤である。過硫酸ナトリウム、過硫酸カリウム、アゾビスアミジノプロパンヒドロクロリド、および過硫酸カリウム／重亜硫酸ナトリウムレドックス系などの、全面的に可溶な開始剤を選択するのが好ましい。
【００５４】
変形形態において、紫外（ＵＶ）、または可視光照射により、フリーラジカルを発生させる系を使用して、光化学開始剤を作ることができる。これらの化合物は、たとえばベンゾフェノン、アセトフェノンなど、ケトン基を含有する。光化学開始技術において、たとえばベンゾイン、ベンゾインから得られるエーテル、ベンジル、およびベンジルのアセタールなどの他の製品が知られており、使用される。
【００５５】
使用する開始剤量は、当分野の技術者の判断で、一般に、重合を開始し、合理的な時間にわたって、不飽和モノマーの完全な変換が得られるのに必要な量である。
【００５６】
開始剤は、モノマーの合計重量に対して０．０１重量％から１０重量％の範囲の比率で存在するのが好ましく、好ましい比率は、０．１から４％の範囲である。
【００５７】
開始剤は、重合開始時または重合中に、その全部または一部を連続的にまたは不連続的に添加してもよい。
【００５８】
重合は、当分野の技術者に知られている反応条件のもとに行われる。重合の開始時、次いで重合中に、モノマーの全部または一部分を不連続的に、または連続的に添加してもよい。好ましい方法は、「半バッチ」法である。重合は、約２０℃から１２０℃（圧力釜内の反応について）、またより好ましくは５０℃から９０℃の範囲の温度で行うのが好ましい。
【００５９】
塩基性官能基を含むポリマーの合成には、一方でエチレン性不飽和性を有し、他方でプロトン付加を受けることが可能な、アミノ基を有するモノマーを（共）重合させることでなる方法が有利である。
【００６０】
アミノ基を含むモノマー（ａ）として、下記のモノマーを使用することが可能である：
ａ）アミノアルキルビニルエーテル
列挙できる例には、ベータ−アミノエチルビニルエーテル、Ｎ−モノメチル−ベータ−アミノエチルビニルエーテル、Ｎ−モノブチル−ベータ−アミノエチルビニルエーテル、Ｎ−モノエチル−３−アミノプロピルビニルエーテル、およびこれらを組み合わせたものが含まれる。
【００６１】
ｂ）芳香族ビニル化合物
列挙できる例には、２−ビニルピリジン、４−ビニルピリジン、２−エチル−５−ビニルピリジン、およびこれらの混合物が含まれる。
【００６２】
ｃ）例えば下記の式Ｉにより表されるような、（メタ）アクリレート、または（メタ）アクリルアミドから得られるエステル：
【００６３】
【化１】
2004534115.tif 000002
（式中、
Ｒ１は、Ｈ、またはメチルであり、
Ｘは、Ｏ、またはＮ（Ｈ）であり、
ｎは、０、または１に等しく、
ｎ＝０の場合、Ａは、Ｏ（ＣＨ２）ｘ（ただし、ｘ＝２または３）であり、
ｎ＝１の場合、Ａは、ＣｎＨ２ｎ（ただし、ｎは２から４まで変化する）であり、
Ｒ２は、Ｈ、メチル、エチルであり、
Ｒ３は、Ｈ、フェニル、ベンジル、シクロヘキシル、Ｃ１〜Ｃ６の線状もしくは分枝状アルキルである。）
列挙できる、好ましい式Ｉのモノマーの例には、（メタ）アクリル酸ベータ−アミノエチル、（メタ）アクリル酸ｔ−ブチルアミノエチル、（メタ）アクリル酸ジプロピルアミノエチル、（メタ）アクリル酸メチルアミノエチル、およびまた（メタ）アクリル酸Ｎ−メチル−Ｎ−ヒドロキシエチルアミノエチル、（メタ）アクリル酸Ｎ−（モノ−ｎ−ブチル）−４−アミノブチル、メタクリルオキシエトキシエチルアミン、およびこれらの混合物、ならびに、より好ましくは（メタ）アクリル酸ジメチルアミノエチルが含まれる。
【００６４】
列挙できる、好ましいモノマーのさらなる例には、Ｎ−ベータ−アミノエチル（メタ）アクリルアミド、Ｎ−モノメチルアミノエチル（メタ）アクリルアミド、ジメチルアミノプロピル（メタ）アクリルアミド、およびこれらの混合物が含まれる。
【００６５】
ｄ）ビニルアミン誘導体
加水分解可能であり、ポリビニルアミンを生じるポリマーにおいて、重合後得られるビニルホルムアミドまたはビニルアセトアミドなどの誘導体。
【００６６】
ｅ）その他
プロトン付加を受けることが可能で、使用できる他のモノマーは、Ｎ−アクリルオキシルアルキルオキサゾリジン、およびＮ−アクリルオキシアルキルテトラヒドロ−１，３−オキサジン、ならびにこれらの混合物である。
【００６７】
これらの化合物は、下記の式ＩＩを有する：
【００６８】
【化２】
2004534115.tif 000003
（式中、
Ｒは、Ｈ、またはＣＨ３であり、
ｎ＝２、または３であり、
Ａは、８８ｇと３４８ｇの間の平均分子質量を有するＯ（ＣＨ２）ｎ、または（Ｏアルキレン）ｍであり、ただしアルキレン基がエチレンおよび／またはプロピレンであり、
Ｒ１、Ｒ２は、Ｈ、アリール基、またはアルキル基とすることができる。）
式ＩＩの化合物は、米国特許３０３７００６号および米国特許３５０２６２７号中に記載されている。これらの化合物は、加水分解して、下記の式ＩＩＩに示す構造を有する第二級アミンを生成することができる：
【００６９】
【化３】
2004534115.tif 000004
【００７０】
不飽和結合Ｎ＝Ｃにより、アミンが炭素原子と共役されている、アクリルオキシケチミン、またはアクリルオキシアルジミンなどの、ブロックされたアミン官能基を有するモノマーから、その後加水分解されることが可能なポリマーを合成することが有用であろう。適切な条件において、この結合の加水分解により、第一級アミンが放出される。
【００７１】
モノマー（ｂ）
酸性官能基を含む（コ）ポリマーの合成には、エチレン性不飽和なＣ３〜Ｃ８のカルボン酸、スルホン酸、硫酸、ホスホン酸、およびリン酸からモノマーを選択するのが有利であろう。
【００７２】
酸モノマーは、アクリル酸、メタクリル酸、アルファ−エタクリル酸、ベータ−カルボキシエチルアクリレート酸、メチレンマロン酸、ビニル酢酸、アリル酢酸、クロトン酸、マレイン酸、フマル酸、イタコン酸、イタコン酸モノメチル、フマル酸モノメチル、フマル酸モノブチル、無水マレイン酸、メサコン酸、Ｎ−メタクリロアラニン、Ｎ−アクリロイルヒドロキシグリシン、アクリル酸スルホプロピル、アクリル酸スルホエチル、メタクリル酸スルホエチル、２−アクリルアミド−２−メチルプロパンスルホン酸、スチレンスルホン酸、ビニルスルホン酸、ビニルホスホン酸、アクリル酸ホスホエチル、アクリル酸ホスホンエチル、アクリル酸ホスホプロピル、アクリル酸ホスホノプロピル、メタクリル酸ホスホエチル、メタクリル酸ホスホノエチル、メタクリル酸ホスホプロピル、メタクリル酸ホスホノプロピル、これらのアルカリ金属塩、およびアンモニウム塩から選択するのが好ましい。
【００７３】
中性モノマー（ｃ）
小さい比率の比較的疎水性のモノマーも、水溶性ポリマーを作製するのに使用できる。共重合させて、特許請求しているポリマーを得ることが可能な、広範囲の中性の、エチレン性不飽和モノマーが存在する。
【００７４】
好ましい選択は、（メタ）アクリレート族である。用語「（メタ）アクリレート」は、アクリル酸、および／またはメタクリル酸から得られるモノマーを意味すると理解される。このものには、これらの化合物のエステルまたはアミド、ならびにそれらの誘導体が含まれる。これらは、Ｃ１〜Ｃ１２の側鎖アルキル鎖を有する（メタ）アクリレートエステル、アクリルアミドエステル、およびメタクリルアミドエステル、ならびにそれらの混合物とするのが好ましいであろう。たとえば、アクリル酸メチル、エチル、ｎ−ブチル、ｔ−ブチル、２−エチルヘキシル、デシル、またはイソボルニル、メタククリル酸メチル、エチル、ｎ−プロピル、イソプロピル、ｎ−ブチル、イソブチル、ｓｅｃ−ブチル、シクロヘキシル、イソデシル、イソボルニル、ｔ−ブチル、ステアリル、グリシジル、ジシクロペンテニル、またはフェニルを選択するのが好ましいであろう。
【００７５】
バーサチック酸ビニル、ラウリン酸ビニル、またはステアリン酸ビニルなどのビニルエステルから中性モノマーを選択するのも有利であろう。
【００７６】
スチレン、ｐ−メチルスチレン、ｏ−メチルスチレン、ｏ，ｐ−ジメチルスチレン、ｏ，ｐ−ジエチルスチレン、ｐ−クロロスチレン、イソプロピルスチレン、ｔ−ブチルスチレン、ｏ−メチル−ｐ−イソプロピルスチレン、ｏ，ｐ−ジクロロスチレン、およびこれらの混合物などの芳香族ビニルモノマーから中性モノマーを選択するのも有利であろう。好ましい芳香族ビニルモノマーは、詳細にはそれらの入手可能性および低コストのため、スチレンおよびビニルトルエンであり、より好ましくはスチレンである。
【００７７】
たとえば、酢酸ビニル、（メタ）アクリル酸ヒドロキシエチル、エチレングリコールモノおよびジ（メタ）アクリレート、プロピレングリコールモノおよびジ（メタ）アクリレート、（メタ）アクリル酸メトキシエチル、（メタ）アクリル酸エトキシエチル、（メタ）アクリル酸メトキシプロピル、（メタ）アクリル酸エトキシプロピル、（メタ）アクリル酸ブトキシエチル、ならびにこれらの混合物などの、より水溶性の不飽和中性モノマーを使用することもできる。
【００７８】
得られたポリマーの分子質量を制御することが望ましい場合、連鎖移動剤を使用することが可能であり、四塩化メチルおよび四臭化メチル、ならびに、メルカプタン、たとえば、エチルメルカプタン、ブチルメルカプタン、ｎ−ドデシルメルカプタン、オクチルメルカプタン、イソオクチルメルカプタン、チオグリコ−ル酸およびその誘導された（ブチル、イソオクチル、ドデシル）エステル、アミノ−２−エチルメルカプタン、ならびにチオエタノールなどが好ましい。
【００７９】
さらなる実施形態により、塩基成分として、ポリイミン（またはポリイミノアルキレン）を含むポリマーの混合物を使用することも可能である。ポリイミンはエチレン不飽和性Ｃ＝Ｃを有しないが、炭素−窒素不飽和性を有するか、または環状化合物を形成するかのどちらかである、モノマーの重合により生成するポリマーである。重合後、ポリイミンはポリマーの分子鎖に含まれる窒素原子を有する。これらの原子は、（たとえば、ＨＣｌの存在下で）「ペンディング」型のアミノ基と同様なやり方でプロトン付加を受けることができる。
【００８０】
エンドイミン型の、ある種の環状エーテル（式ＩＶ）は、カチオン的手段によって重合して、ポリ（Ｎ−アシルアルキレンイミン）を生成し、ポリ（Ｎ−アシルアルキレンイミン）が、加水分解後、ポリアルキレンイミンを生成する。
【００８１】
【化４】
2004534115.tif 000005
（式中、ｍ＝２または３、Ｒ＝フェニル、ベンジル、またはＣ１〜Ｃ１２のアルキル基である。）
最も一般的なモノマーは、二位置換された２つのオキサゾリジン（ｍ＝２）、または二位置換された５，６−ジヒドロ−４Ｈ−１，３−オキサジン（ｍ＝３）である。
【００８２】
塩基性官能基を含むポリマーとして適切とすることができるポリイミンは、ポリエチレンイミンまたはポリプロピレンイミンであり、詳細には、ＰＯＬＹＭＩＮ（登録商標）の名でＢＡＳＦ社から入手可能であるものである。
【００８３】
本発明のさらなる特性により、ポリマー中に存在する酸性官能基の数と、塩基性官能基の数との間の比率Ｒは、１：８０と、１：１の間である。
【００８４】
比率Ｒは、１：２０と、１：７の間であることが好ましい。
【００８５】
さらなる特性により、本発明の凝固剤は、少なくとも１つの酸性官能基を備えた、少なくとも１種の（メタ）アクリルモノマーを有する少なくとも１つのポリマーを含有する。本発明の凝固剤は、少なくとも１つのモノマーが、フマル酸、マレイン酸、イタコン酸、無水マレイン酸、フマル酸モノメチル、およびフマル酸モノブチルにより形成されるグループから選択される、少なくとも１つのポリマーを含有するのが有利である。
【００８６】
さらなる好ましい特性により、本発明の凝固剤は、少なくとも１つのモノマーが、アクリレート、メタクリレート、アクリルアミド、またはメタクリルアミドであり、プロトン付加を受けることが可能であるアミンを含む、少なくとも１つのポリマーを含有することを特徴とする。
【００８７】
本発明の凝固剤は、酸および／または塩基性基を有するポリマーの平均分子質量が１，０００，０００グラム未満、好ましくは５００，０００グラム未満、またより好ましくは５００グラムと５００，０００グラムの間であることを特徴とすることが好ましい。
【００８８】
特に示さない限り、ポリマーまたはポリマーの混合物の分子質量を参照する場合、すべてグラムで表した、重量（質量）による平均分子質量を意味すると理解するものとする。分子質量は、たとえばゲル浸透クロマトグラフィ（ＧＰＣ）、粘度測定法、または、いわゆる「ＭＡＬＤＩ−ＴＯＦ」飛行時間型質量分析などの、いくつかの方法で決定できる。
【００８９】
本発明のさらなる主題は、本発明による凝固剤含有溶液である。
【００９０】
有利な特性により、ポリマーの溶剤は実質的に水である。凝固性薬剤または凝固剤は、ポリマー水溶液の形で作製するのが好ましい。「水溶液」とは、溶剤が実質的に水であるという意味である。しかし、水に可溶であり、かつ溶液中にポリマーを混入させること、接着剤成分の凝固を促進させること、または接合される表面のぬれ性を改良することが可能な、少量（最大５重量％）の有機溶剤の存在は排除されない。
【００９１】
凝固剤の構成成分に由来する有機溶剤が残留している痕跡を見出すことも可能である。しかし、水だけを使用する溶液が好ましい。
【００９２】
したがって、ユーザおよび環境が直面する刺激性および／または有害性のすべてのリスクが限定され、または回避され、また使用される溶液が可燃性である特性も、できる限り限定される。
【００９３】
接着剤フィルムに安定性性能、ならびに、たとえば実質的にポリクロロプレンから形成される接着性成分の満足される凝固性をもたらすために、本発明による溶液は、塩基性官能基含量が０．１モル／リットルを超えることを特徴とする。
【００９４】
本発明による凝固剤溶液はまた、１つまたは複数の酸および／または塩基性基を有するポリマーの含量が、０．１重量％と４５重量％との間であることを特徴とする。
【００９５】
前記溶液において、１つまたは複数の酸および／または塩基性基を有するポリマーの含量が、０．２重量％と１５重量％との間であることが好ましい。
【００９６】
さらなる特性により、本発明による溶液は、そのｐＨが７未満、好ましくは５未満であることを特徴とする。二液系または多液系では、凝固剤が酸性ｐＨ値、すなわち７未満、好ましくは最適な凝固性のため５未満、を有する場合、有効な凝固が得られる。
【００９７】
凝固剤に含有されるポリマーは、両性の性状を有し、それはｐＨを調節する必要があることを意味する可能性がある。弱酸、または凝固剤として通常使用する酸性金属塩を添加してｐＨ値を調節できる。
【００９８】
したがって、本発明による凝固性溶液はまた、少なくとも１つの弱酸、好ましくは有機弱酸をも含むことを特徴としている。
【００９９】
１種または複数の弱酸は、ギ酸、酢酸、プロパン酸、ブタン酸、乳酸、酒石酸、アスコルビン酸、リン酸、およびグリコール酸により形成されるグループから選択するのが有利である。
【０１００】
１つまたは複数の前述の酸と共に、またはそれらを置き換えて、１つまたは複数の酸性金属塩を使用することも可能である。
【０１０１】
したがって、一変形形態により、本発明による溶液は、少なくとも１つの酸性金属塩をも含むことを特徴とする。
【０１０２】
特に有利な形において、酸性金属塩は、硫酸亜鉛または硫酸アルミニウムから選択される。
【０１０３】
これらの塩の使用は、吹付け装置内に存在し、有機酸との接触に敏感な部品の侵食、したがって劣化を生じないという利点を有する。塩化カルシウム、または塩化ナトリウムなどの塩の添加も、イオン強度の増加をもたらすことができ、やはり接着性成分の不安定化に寄与することができるであろう。
【０１０４】
凝固剤の粘度は、標準的な吹付け装置で溶液を完全に吹き付け可能であるように設定される。
【０１０５】
本発明のさらなる特性により、凝固剤を含有する溶液は、吹付けにより塗布することができるように、溶液が０．９ｍＰａ．ｓと１０，０００ｍＰａ．ｓとの間、好ましくは５００ｍＰａ．ｓ未満の粘度を有することを特徴とする。
【０１０６】
粘度は、凝固剤中に配合しているポリマーの型、ポリマーの分子量およびポリマーの濃度によって主として決まる。
【０１０７】
本発明のさらなる主題は、二液形もしくは多液形接着剤を得るための、本発明による凝固剤、または溶液の使用であり、かつまた、本発明による少なくとも１つの凝固剤、または少なくとも１つの凝固剤を含有する溶液を含む二液形もしくは多液形接着剤である。
【０１０８】
特に好ましい実施形態により、本発明による接着剤は、それが二液形接着剤であり、本発明による凝固剤、または凝固剤を含有する溶液が第１の凝固性成分を形成し、第２の成分が接着性成分であることを特徴とする。
【０１０９】
より一層好ましい形において、本発明による接着剤は、第２の接着性成分が、ｐＨを低下させることにより凝固することが可能なポリクロロプレンまたはポリ（２−クロロ−１，３−ブタジエン）を含有することを特徴とする。
【０１１０】
したがって、凝固剤は、不安定化させることが可能な、少なくとも１つの接着性成分の存在において使用する。この接着性成分は、水性分散液としてポリクロロプレンを含有する。ポリクロロプレンは、ホモポリマーを指し、またはスチレンまたはアクリレートなどのエチレン性不飽和コモノマーの存在において、場合によって、重合されるクロロプレン（２−クロロ−１，３−ブタジエン）コポリマーを指す。
【０１１１】
市場において入手可能であり、本発明において使用することが可能なポリクロロプレン分散液は、一般にアニオン性分散液、すなわちアニオン界面活性剤の助けにより安定化され、場合によって非イオン界面活性剤と結合している分散液である。ｐＨを低下させると、凝固するであろうアニオン性分散液を使用するのが好ましいであろう。
【０１１２】
分散液としてのポリクロロプレンのほかに、接着性成分は、従来技術の通例の標準的配合物による、他のポリマー分散液、分散液としての樹脂、および添加剤を含有できる。Ｅｎｉｃｈｅｍ社、Ｄｕ  Ｐｏｎｔ  ｄｅ  Ｎｅｍｏｕｒｓ社、Ｄｏｗ  Ｅｌａｓｔｏｍｅｒｓ社、Ｂａｙｅｒ社などの、分散液としてのポリクロロプレンの供給業者の技術仕様書に記載されている組成物を参照することもできる。
【０１１３】
接着性成分は、Ｃｉｂａ  Ｓｐｅｃｉａｌｔｉｅｓ社がＩｒｇａｎｏｘおよびＴｉｎｕｖｉｎの商品名で提供販売しているもの、またはＧｏｏｄｙｅａｒ社がＷｉｎｇｓｔａｙ  Ｌの商品名で販売しているものなどの、酸化防止剤および紫外線劣化防止剤などの保護剤を含有するのが好ましい。配合中により良好に混和させるため、液体形、または予備分散形の製品を使用するのが好ましい。
【０１１４】
一般に、凝固剤において使用する場合、ポリマーまたはポリマー混合物を含有する水性相は、均質でなければならない。その結果、最終接着体中におけるポリマー分布も、可能な限り均質になるであろう。
【０１１５】
用語「水溶性の」は、水中において均質な溶液を形成している、ポリマーまたはポリマー混合物を指すものとする。ポリマーは、酸性、塩基性、または中性の形で完全に可溶である可能性がある。あるポリマーは、全ｐＨ範囲にわたって可溶であるが、他のポリマーは、たとえば、ｐＨ２と１０の間で可溶である。大抵の場合アミノ基を含有する、あるポリマーは、たとえば、高ｐＨで不溶であるが、７未満のｐＨを有する凝固性溶液の場合のように、より低いｐＨでは可溶、または一部可溶である。
【０１１６】
用語「一部可溶な」は、ポリマーが真の溶液を形成しない場合であるが、巨大分子の一部が可溶である場合、または巨大分子がミセル、もしくは凝集体（凝集体の場合、巨大分子は水により大部分がふくれ上がっている）の形で溶解している場合であるが、しかし溶液内に２つの明確な相が存在することがない場合に使用するものとする。一部可溶なポリマーは、「コロイド状」溶液と呼ばれるものを形成する。
【０１１７】
用語「水溶性の」は、完全に可溶であるポリマーと、一部可溶であるポリマーと、両者（真の溶液と、コロイド溶液と）を包含するものとする。
【０１１８】
少なくとも１つの接着性成分と、酸を防止する化合物を含有する少なくとも１つの凝固性成分とを含む本発明による系の助けにより、接合しようとする表面の少なくとも１つに、これらの成分の完全な混合物を塗布することによって、材料が接合される。
【０１１９】
接着剤の必要量は一般に、３０湿潤ｇ／ｍ２と３００湿潤ｇ／ｍ２との間であり、好ましくは５０湿潤ｇ／ｍ２と２００湿潤ｇ／ｍ２との間である。このようにして、被覆した表面上に、接着剤フィルムが得られ、接合しようとする部分を、ほとんど瞬間的に接触させることができる。しかし、接着剤接合部から水を除去するために、２つの表面の１つが、ある多孔性を有するのが望ましい。工業的用途では、接着剤フィルムを被覆した後、しばしば１分未満で、材料は急速に接合されるが、粘着保持時間は、そのように所望される場合、３０分まで容易に延長できる。
【０１２０】
前述の型の接着は、マットレス、シート、織物、家具などの業界において、フォーム／フォーム、フォーム／木材、フォーム／プラスチックなど、種々の支持体上にフォームを結合させるのに使用するのが好ましい。
【０１２１】
本発明のさらなる主題は、一緒に結合させようとする構成要素の２つの部分または面の、少なくとも１つの部分または面上に配置される、完全に均質な接着剤フィルムを得るために、本発明による二液形接着剤の凝固性成分と接着性成分とを同時吹付けによって混合し、次いで前記接着剤で被覆された両部分または面を接触させることによって、結合させることで構成することを特徴とする接着方法である。
【０１２２】
本発明のさらなる主題は、本方法により得ることができ、かつ、詳細には強化された機械的、および化学的性状によって、従来製品と異なる、結合された製品である。
【０１２３】
最後に、本発明のさらなる主題は、その装置が第１および第２の同軸の、または実質的に同軸のノズルを有し、第１のノズルが、第１の凝固性成分を入れた容器に接続され、また第２のノズルが、第２の接着性成分を入れた容器に接続されている、銃の形態に作製したものであることを特徴とする、前述の方法を実行する装置である。
【０１２４】
したがって、本発明の二液形接着剤の助けにより、また好ましくは吹付け装置の助けにより材料が結合される。この装置は、詳細には、２つの成分の完全な混合物を生成させる部分への流体の運搬を可能にする系に接続された、２つの成分を貯蔵するタンクを備えるものである。この系は、接着性成分と凝固性成分との同時吹付けを可能にするスプレー銃であることが好ましい。次いで、吹付けミスト中に混合物が生成される。好ましく使用される銃は、第１および第２の同軸の、または実質的に同軸のノズルを有し、第１のノズルが第１の凝固性成分を入れた容器に接続され、また第２のノズルが第２の接着性成分を入れた容器に接続されている。
【０１２５】
接着剤／凝固剤吹付け出力の比率は、好ましくは１０／１と、１／１の間であり、また１０／３に等しく、または１０／３に近いことが好ましい。この比率は、たとえば計量ポンプの助けにより調節でき、または別法として２つの成分を入れたタンク内の圧力を調節することにより調節できる。接着装置は、単一の配置場所、または多数の配置場所を有することができる。
【０１２６】
好ましい、かつ特に適した接着装置の部類は、たとえば出願人ＣＨＩＭＩＳＴＲＡ（Ｆ−６７５２０  Ｍａｒｌｅｎｈｅｉｍ）により提供され、ＡＱＵＡＳＹＳＴＥＭ（登録商標）の商品名で販売されるものである。
【０１２７】
標準的な水性および溶剤系配合物と比較し、本発明により得られた接着剤フィルムの安定性を示すため、制御された紫外線（ＵＶ）照射試験を計画した。この試験では、接着剤フィルムを、ガラス窓を通した太陽光線への曝露に対応する、強いＵＶ照射にさらしている時間の間、塩酸放出物を固定することが可能となっている。
【０１２８】
湿潤塗付量（ＧＳＭ）約１８０ｇ／ｍ２で、吹付けによりガラスシート上に配合物を塗布することにより、本試験の接着剤フィルムを調製している。接着剤フィルムが完全に乾燥すると直ぐに、接着剤フィルムを、ソファの製造に典型的に使用している家具用布地で覆っている。
【０１２９】
同一ロールの、塩酸の存在によって黄色の変色を示している緑色の家具用布地を、すべての実験に使用した。
【０１３０】
酸の放出に敏感である、１枚の（コンゴ赤）ｐＨ指示薬紙を布片の上方に置いた。一連の試験される接着剤の、ガラス／接着剤／布の供試体を、Ｑ−ＵＶ（Ｑ−ｐａｎｅｌ  Ｌａｂ．  Ｐｒｏｄｕｃｔｓ  Ｂｏｌｔｏｎ）の名称で知られ、４０ワットＵＶ（３４０ｎｍ）電球を取り付けた標準的試験装置内に同時に置いた。
【０１３１】
一定時間後、照射室の温度は６０℃に達し、照射室の温度を６０℃に維持した。その時間にわたって、定期的に供試体をチェックしたが、３つの外観パラメータに注目した、すなわち：
−指示薬紙の色の変化、
−接着剤フィルムの着色、および
−布の劣化。
【０１３２】
接着剤フィルムの強度特性を、ＵＶ照射の時間数によって考察し、比較した。
【０１３３】
本発明による二液形接着剤の接着性能を、いわゆる「ピンチ接合」試験により評価している。寸法６０ｍｍ×１２０ｍｍ×１２０ｍｍであり、約４０ｋｇ／ｍ３の密度を有する、ポリウレタンフォームのブロックの表面６０ｍｍ×１２０ｍｍに、ＧＳＭ比率１００ｇ／ｍ２、および１３０ｇ／ｍ２で、試験しようとする接着剤を吹き付けることにより、ブロックの表面を結合している。長さ１２０ｍｍに沿って中央部で折り目が得られるように、手ではさむ（ピンチする）ことにより、接合する表面それ自体を直ちに接触させている。これにより、接着剤接合部に強い張力が生じ、試験される接着剤の性能を、接合部が完全に閉じたままであるかどうか、または、接触している領域にはく離が存在するかどうかによって評価している。試験する被接着部分の接触性に関して、前記の両ＧＳＭのうち一方について、接合の１時間後、接合部が閉じたままである場合、良好であるとし、また両ＧＳＭとも接合部が閉じたままである場合、非常に良好であるとして示された性能を判定している。
【０１３４】
特に指示されない限り、示しているすべての百分率は、乾燥重量における値である。すべての吹付け操作は、Ｃｈｉｍｉｓｔｒａ  Ｓ．Ａ．提供のＡｑｕａｓｙｓｔｅｍ  ２１／２２装置を使用して実施した。
【０１３５】
試験Ａ
下記のものは、凝固剤なしで吹き付けた、分散液としているポリクロロプレン配合物によるフィルムの、紫外線に対する安定性を、標準的凝固剤の存在において吹き付けた同一の配合物によるフィルム、および、本発明による凝固剤の存在において吹き付けた同一の配合物によるフィルムと比較している。この実施例の目的は、凝固剤中における、可溶化し、官能基化したコポリマーの有益な影響を提示することである。
【０１３６】
接着性成分として使用したポリクロロプレン分散液は、Ｂａｙｅｒ社によるＤｉｓｐｅｒｃｏｌ  Ｃ８４などの、この用途向けの標準的な分散液であり、保護添加剤Ｉｒｇａｎｏｘ  １５２０ＤおよびＴｉｎｕｖｉｎ  ２１３を、両者とも１％の割合で添加している。
【０１３７】
標準的凝固剤は、硫酸亜鉛２０％を有する水溶液である。
【０１３８】
下記の試験向けに使用した本発明による凝固剤（または凝固性薬剤）は、ＥＮＯＲＥＸ  ＶＮ  ２３０（登録商標）の商品名で出願人により販売されているアクリル酸およびメタクリル酸ジアミノエチル系コポリマーを含んでいる。凝固剤は、アスコルビン酸を添加することによりｐＨを４に調節した、コポリマー４．５重量％の水溶液の形で実現させた。下記の表１中に、結果を示している：
【０１３９】
【表１】
2004534115.tif 000006
【０１４０】
本発明による凝固剤中に官能基化された、水溶性ポリマーを導入している二液形接着剤系の場合に、紫外線に対する安定性がより良好である点に注目されたい。本発明による凝固性溶液による場合、最初帯白色を有している接着剤フィルムが、１００時間後僅かに黄色に変わるだけである点にも注目されたい。
【０１４１】
試験Ｂ
本試験により、種々の酸性化剤の助けによりｐＨを５未満に低下させている、少なくとも１つの本発明による凝固剤を含む溶液の場合に、紫外線に対する安定性、および接着性能（ピンチ接合試験による）を立証することが可能である。
【０１４２】
表２（下記）に示す結果は、凝固剤なしで接着剤を吹き付けた場合、および、標準的凝固剤、すなわち２０％硫酸アルミニウム溶液とともに接着剤を吹き付けた場合に得られた結果と比較したものである。接着性成分は、実施例Ａの接着性成分と同一であった。
【０１４３】
この試験の凝固性溶液中に含有される官能基化されたポリマーは、試験Ａで挙げたポリマーと同一であり、２つの異なる濃度割合で可溶化した。すべての試験は、接着性成分／凝固剤の比率（湿潤重量による）１０／３で実施した。
【０１４４】
【表２】
2004534115.tif 000007
【０１４５】
試験Ｃ
フォームの接着の分野、詳細には家具の分野では、溶剤系接着剤が、依然として今日まで大いに利用されている。溶剤を基盤とする系を、水性系で置き換えるように、この実施例は、溶剤相中のポリクロロプレンコンタクト型接着剤、および本発明による水性相中のポリクロロプレンコンタクト型接着剤の、紫外線に対する抵抗性を比較した。
【０１４６】
比較試験として、本発明による二液形水性接着剤の場合に得られるものと同等のポリクロロプレン付着層を得るために、実験室においてトルエン中の、Ｂｕｔａｃｌｏｒ  ＭＡ  ４３４ポリクロロプレン（ＥｎｉＣｈｅｍ  Ｅｌａｓｔｏｍｅｒｅｓ  Ｆｒａｎｃｅ製）１０％溶液を調製し、ガラスシート上に吹き付けた。
【０１４７】
ポリクロロプレン約１５％を含有する、標準的な、溶剤系ポリクロロプレンコンタクト型接着剤をも検討した。水性分散液の場合、ポリクロロプレン固体含量がはるかに高く、５０％に達し得ることに注目されたい。
【０１４８】
本発明による接着剤の水性配合物の組成は、下記の通りである：
【０１４９】
【表３】
2004534115.tif 000008
【０１５０】
表３に示す結果は、制御したＵＶ試験に掛けた標準的な溶剤系ポリクロロプレン接着剤が、既知の劣化現象を生じるが、その程度はより小さいことを示している。
【０１５１】
本発明による二液形接着剤の場合におけるＵＶ抵抗性が、大きく増加している。
【０１５２】
【表４】
2004534115.tif 000009
【０１５３】
本発明は、もちろん、説明された実施形態に限定されない。詳細には、種々の構成要素の構成に関する変更、または技術的等価物の置換えによる変更は、それにより本発明の保護範囲から逸脱しない限り、行うことが可能である。
【国際公開パンフレット】
2004534115.tif 000010
2004534115.tif 000011
2004534115.tif 000012
2004534115.tif 000013
2004534115.tif 000014
2004534115.tif 000015
2004534115.tif 000016
2004534115.tif 000017
2004534115.tif 000018
2004534115.tif 000019
2004534115.tif 000020
2004534115.tif 000021
2004534115.tif 000022
2004534115.tif 000023
2004534115.tif 000024
2004534115.tif 000025
2004534115.tif 000026
2004534115.tif 000027
2004534115.tif 000028
2004534115.tif 000029
2004534115.tif 000030
2004534115.tif 000031
2004534115.tif 000032
2004534115.tif 000033
2004534115.tif 000034
2004534115.tif 000035
2004534115.tif 000036
2004534115.tif 000037
2004534115.tif 000038
2004534115.tif 000039
2004534115.tif 000040
【国際調査報告】
2004534115.tif 000041
2004534115.tif 000042
2004534115.tif 000043
2004534115.tif 000044